【手続補正書】
【提出日】平成20年5月7日(2008.5.7)
【手続補正１】
【補正対象書類名】特許請求の範囲
【補正対象項目名】全文
【補正方法】変更
【補正の内容】
【特許請求の範囲】
【請求項１】
以下を含む溶接フィラー組成物：
溶接フィラーの質量により合計で少なくとも５０％を構成するニッケル、鉄及びクロム、及びここで前記ニッケルが前記溶接フィラーの質量により約４１−５４％を構成し、前記鉄が前記溶接フィラーの質量により約３５−４２％を構成し及び前記クロムが前記溶接フィラーの質量により約８−１０％を構成し；
前記溶接フィラーの質量により合計で５０％未満を構成するニオブ、炭素、マンガン、モリブデン及びケイ素；及び
約１０から２０の炭素に対するニオブの割合。
【請求項２】
前記ニオブが、前記溶接フィラーの質量により約０．９−１．５％を構成する、請求項１の組成物。
【請求項３】
前記炭素が、前記溶接フィラーの質量により約０．０７−０．１２％を構成する、請求項１の組成物。
【請求項４】
前記マンガンが、前記溶接フィラーの質量により約０．８−２．０％を構成する、請求項１の組成物。
【請求項５】
前記モリブデンが、前記溶接フィラーの質量により約１．５−２．５％を構成する、請求項１の組成物。
【請求項６】
前記ケイ素が、前記溶接フィラーの質量により約０．５％以下を構成する、請求項１の組成物。
【請求項７】
以下を含む溶接フィラー組成物：
約３５−４２質量％の鉄；
約８−１０質量％のクロム；
約０．９−１．５質量％のニオブ；
約０．０７−０．１２質量％の炭素；
約２質量％以下のマンガン；
約２．５質量％以下のモリブデン；
約０．５質量％以下のケイ素；
ニッケルを含む差分；及び
約２０以下の、炭素に対するニオブの割合。
【請求項８】
以下をさらに含む、請求項７の組成物：
約０．８−２．０質量％のマンガン；
約１．５−２．５質量％のモリブデン；
約０．５質量％以下のケイ素；
ニッケルを含む差分；及び
約１０から２０の、炭素に対するニオブの割合。
【請求項９】
以下を含む溶接方法：
約１２％より低いクロム含量を有する第一の鋼ワークピースを準備し；
約５％より多く、かつ前記第一の鋼ワークピースのクロム含量より多いクロム含量を有する第二の鋼ワークピースを準備し；次いで
溶接フィラーを用いて溶接して、前記第一の鋼ワークピースと前記第二の鋼ワークピースとの間に継手を形成し、ここで、前記溶接フィラーは、前記溶接フィラーの質量により合計で少なくとも５０％を構成するニッケル、鉄及びクロム、ここで前記ニッケルは前記溶接フィラーの質量により約４１−５４％を構成し、前記クロムは前記溶接フィラーの質量により約８−１０％を構成し、前記溶接フィラーの質量により合計で５０％未満を構成する、ニオブ、炭素、マンガン、モリブデンおよびケイ素、並びに約１０−２０の炭素に対するニオブの割合を含む。
【請求項１０】
前記第一の種類の鋼が、低合金フェライト鋼又は高合金フェライト鋼を含む、請求項９の方法。
【請求項１１】
前記第二の種類の鋼が、高合金フェライト鋼又はオーステナイト系ステンレス鋼を含む、請求項９の方法。
【請求項１２】
前記鉄が、前記溶接フィラーの質量により約３５−４２％を構成する、請求項９の方法。
【請求項１３】
前記ニオブが、前記溶接フィラーの質量により約０．９−１．５％を構成する、請求項９の方法。
【請求項１４】
前記炭素が、前記溶接フィラーの質量により約０．０７−０．１２％を構成する、請求項９の方法。
【請求項１５】
前記マンガンが、前記溶接フィラーの質量により約０．８−２％を構成する、請求項９の方法。
【請求項１６】
前記モリブデンが、前記溶接フィラーの質量により約１．５−２．５％を構成する、請求項９の方法。
【請求項１７】
前記ケイ素が、前記溶接フィラーの質量により約０．５％以下を構成する、請求項９の方法。
【請求項１８】
前記溶接フィラーがさらに、約１．５−２．５％のモリブデン、３５−４２％の鉄、０．９−１．５％のニオブ、０．８−２％のマンガン、０．５％以下のケイ素、及び０．０７−０．１２％の炭素を含む、請求項９の方法。
【請求項１９】
以下を含む溶接方法：
約１２％より少ないクロム含量を有する第一の鋼ワークピースを準備し；
約５％より多く、かつ前記第一の鋼ワークピースの前記クロム含量より多いクロム含量を有する第二の鋼ワークピースを準備し；次いで
溶接フィラーを用いて溶接して、前記第一の鋼ワークピースと前記第二の鋼ワークピースとの間で継手を形成し、ここで、前記溶接フィラーは、約８−１０質量％のクロム、２．５質量％以下のモリブデン、４２質量％以下の鉄、１．５質量％以下のニオブ、２質量％以下のマンガン、０．５質量％以下のケイ素、０．１２質量％以下の炭素、ニッケルを含む差分、及び約１０−２０の炭素に対するニオブの割合を含む。
【請求項２０】
前記溶接フィラーが、さらに、約１．５−２．５質量％のモリブデン、３５−４２質量％の鉄、０．９−１．５質量％のニオブ、０．８−２質量％のマンガン、及び０．０７−０．１２質量％の炭素を含む、請求項１９の方法。
【請求項２１】
以下を含む溶接方法：
低合金フェライト鋼又は高合金フェライト鋼を含む材料で作られる、第一の鋼ワークピースを準備し；
高合金フェライト鋼又はオーステナイト系ステンレス鋼を含む材料で作られる、第二の鋼ワークピースを準備し；次いで
溶接フィラーを用いて溶接して、前記第一の鋼ワークピースと前記第二の鋼ワークピースの間に継手を形成し、ここで、前記溶接フィラーが約８−１０質量％のクロム、２．５質量％以下のモリブデン、４２質量％以下の鉄、１．５質量％以下のニオブ、２質量％以下のマンガン、０．５質量％以下のケイ素、ニッケルを含む差分、及び１０から２０の間の炭素に対するニオブの割合を含む。
【請求項２２】
前記溶接フィラーがさらに約１．５−２．５質量％のモリブデン、３５−４２質量％の鉄、０．９−１．５質量％のニオブ、０．８−２質量％のマンガン、及び０．０７−０．１２質量％の炭素、を含む、請求項２１の方法。
【請求項２３】
以下を含む溶接方法：
約１２％より少ないクロム含量を有する第一の鋼ワークピースを準備し；
約５％より多く、かつ前記第一の鋼ワークピースの前記クロム含量より多いクロム含量を有する第二の鋼ワークピースを準備し；次いで
溶接フィラーを用いて溶接して、前記第一の鋼ワークピースと前記第二の鋼ワークピースとの間で継手を形成し、ここで、前記溶接フィラーは以下を含む：
前記溶接フィラーの質量により合計で少なくとも５０％を構成するニッケル、鉄及びクロム、ここで前記ニッケルは前記溶接フィラーの質量により約４１−５４％を構成し、前記クロムは前記溶接フィラーの質量により約８−１０％を構成し、及び前記鉄は前記溶接フィラーの質量により約３５−４２％であり；
前記溶接フィラーの質量により合計で５０％未満を構成するニオブ、炭素、マンガン、モリブデン及びケイ素、ここで、前記ニオブは前記溶接フィラーの質量により約０．９−１．５％を構成し、前記炭素は前記溶接フィラーの質量により０．０７−０．１２％を構成し、前記マンガンは前記溶接フィラーの質量により０．８−２％を構成し、前記モリブデンは前記溶接フィラーの質量により約１．５−２．５％を構成し、及び前記ケイ素は前記溶接フィラーの質量により０．５％以下を構成し；及び
約２０以下の炭素に対するニオブの割合。
【請求項２４】
以下を含む溶接フィラー組成物：
溶接フィラーの質量により合計で少なくとも５０％を構成するニッケル、鉄及びクロム；及びここで前記ニッケルが前記溶接フィラーの質量により約４１−５４％を構成し、前記鉄が前記溶接フィラーの質量により約３５−４２％を構成し及び前記クロムが前記溶接フィラーの質量により約８−１０％であり；及び
ニオブ、炭素、マンガン及びモリブデン、ここで前記炭素は前記溶接フィラーの質量により約０．０７−０．１２％を構成する。
【請求項２５】
更にケイ素を含む、請求項２４に記載の溶接フィラー組成物。
【請求項２６】
更に約２０以下の、炭素に対するニオブの割合を含む、請求項２４に記載の溶接フィラー組成物。
【請求項２７】
以下を含む溶接方法：
約１２％より少ないクロム含量を有する第一の鋼ワークピースを準備し；
約５％より多く、かつ前記第一の鋼ワークピースの前記クロム含量より多いクロム含量を有する第二の鋼ワークピースを準備し；次いで
溶接フィラーを用いて溶接して、前記第一の鋼ワークピースと前記第二の鋼ワークピースとの間で継手を形成し、ここで、前記溶接フィラーは、前記溶接フィラーの質量により合計で少なくとも５０％を構成するニッケル、鉄及びクロムを含み、前記ニッケルは前記溶接フィラーの質量により約４１−５４％を構成し、前記クロムは前記溶接フィラーの質量により約８−１０％を構成し、及びニオブ、炭素、マンガン及びモリブデン、ここで前記炭素は前記溶接フィラーの質量により０．０７−０．１２％を構成する。
【請求項２８】
溶接フィラーが更にケイ素を含む、請求項２７に記載の方法。
【請求項２９】
溶接フィラーが、約２０以下の炭素に対するニオブの割合を含む、請求項２７に記載の溶接方法。